(57)【要約】      （修正有）【課題】木酢液を低い改質温度で触媒上に流通させて水素と一酸化炭素を主成分とする合成ガスに改質することができ、水素及び一酸化炭素への高い転化率で、省エネルギー性に優れ、しかも長期間安定した高活性を示し合成ガスの生産性に優れた木酢液の低温改質方法を提供する。【解決手段】木酢液を、Ａｌ2Ｏ3，ＺｒＯ2，ＴｉＯ2の内いずれか１の金属酸化物にＮｉが０．１〜１５質量％含有された改質触媒に、２００℃〜４００℃、好ましくは２５０℃〜３８０℃の改質温度で、合成ガスへ接触改質させる構成を有している。【選択図】図５
2010285339.tif 000002
【特許請求の範囲】
【請求項１】
木酢液を、Ａｌ2Ｏ3，ＺｒＯ2，ＴｉＯ2等の金属酸化物にＮｉが０．１〜１５質量％含有された改質触媒に、２００℃〜４００℃の改質温度で合成ガスへ接触改質させることを特徴とする木酢液の低温改質方法。
【請求項２】
前記接触改質が無酸素下で行われることを特徴とする請求項１に記載の木酢液の低温改質方法。
【請求項３】
前記改質触媒が、Ｎｉ化合物と前記金属酸化物としてＡｌ2Ｏ3を焼成して得られたスピネル型構造のＮｉＡｌ2Ｏ4触媒に、更にＡｌ2Ｏ3を添加してＮｉ含有量を０．１〜１５質量％に調製して作製され形成された改質触媒であることを特徴とする請求項１又は請求項２に記載の木酢液の低温改質方法。
【請求項４】
Ｎｉ化合物と前記金属酸化物とを、前記改質触媒中Ｎｉ含有量が０．１〜１５質量％になるように秤量され混合された後、空気中で７５０℃〜１３００℃の温度で焼成され成形された改質触媒であることを特徴とする請求項１又は請求項２に記載の木酢液の低温改質方法。
【請求項５】
前記改質触媒の調製時に、Ｃａイオン，Ｍｇイオン等の炭素析出防止剤が、Ａｌ2Ｏ3等の金属酸化物に対し、３質量％〜１０質量％添加されていることを特徴とする請求項１，３，４の内いずれか１に記載の木酢液の低温改質方法。
【請求項６】
前記木酢液がバイオマスを１５０℃〜４００℃、好ましくは２００℃〜３５０℃で乾留熱分解して得られた液相留分であることを特徴とする請求項１乃至５の内いずれか１項に記載の木酢液の低温改質方法。
【発明の詳細な説明】
【技術分野】
【０００１】
本発明は、木質系（植物系）バイオマスを合成ガス化するための、熱効率が良く、装置が簡便で、保守性に優れた低温度域一貫処理プロセスの実現に重要な役割を果たすものである。木質系（植物系）バイオマスの低温乾留で得られた木酢液について、その主成分である酢酸を低温で合成ガスに改質する木酢液の低温改質方法に関し、更に詳しくは、バイオマスを乾留熱分解して得られるバイオマスガスを熱交換して得られる木酢液（乾留初期に留出する自由水留分をカットした酢酸が主成分の留分）をニッケルを微細粒化して高分散したアルミナ等の金属酸化物で形成された改質触媒を用い、低い改質温度で、水素の含有量が多くメタンの複成が少なく触媒寿命が長く高活性で木酢液を合成ガスに改質できる木酢液の低温改質方法に関する。
【背景技術】
【０００２】
バイオマスはガス化する際、木酢液と呼ばれる液体・気体成分とそれ以外の個体成分に分けられ、それらをガス化して液体燃料や合成の原料となるＨ2、ＣＯ2などを得るプロセスが考えられている。それらのガス化プロセスとしては水蒸気改質や触媒を用いた反応など様々な研究が行われているが現在のところの主流はバイオマスの固体試料分に空気・酸素などのガス化剤を加えて１０００℃程度の高温でガス化するプロセスが一般的となっている。
例えば、特許文献１には、「サイロ２から供給された木材チップをガス発生炉８で燃焼させて、該ガス発生炉８で発生した木酢酸、タールを含んだ木質ガスに加熱蒸気及び酸素を混合した混合ガスをガス改質炉１２内の加熱コイル１４を通過する過程で高温加熱し、上記混合ガス中のタール、木酢酸を一酸化炭素と水素に分解することで、良質なガスを歩留まり良く生成することができるようにした」バイオマスガスの合成ガスへの改質方法が開示されている。
また、バイオマスの熱分解により木酢液が５０％以上得られ、その５０％以上が酢酸であり、その有効利用が望まれている。
【先行技術文献】
【特許文献】
【０００３】
【特許文献１】特開２００４−６７９００号公報
【発明の概要】
【発明が解決しようとする課題】
【０００４】
しかしながら、上記従来の技術では以下のような課題を有していた。
（１）バイオマスの上記ガス化で得られたバイオマスガスは、一酸化炭素、水素、メタン、二酸化炭素、水、炭化水素、窒素を含んでいる。バイオマスガスの冷却時に炭化水素の重合した分子量７８以上のタールが凝縮し、バイオマスガスの二次利用において大きな課題となっている。
（２）この課題を克服するため、特許文献１は、バイオマスガス中のタールや木酢液を急激に６００〜７００℃に加熱してタールを一酸化炭素に分解することを提案している。しかしながら、極めて高温なので熱効率が低く多大の熱エネルギーを要し省エネルギー性に欠けるという課題を有していた。
（３）また、木酢液は４４０℃で二酸化炭素とメタンになるか、もしくはケテンと水に熱分解され合成ガスが得られないという課題を有していた。
（４）高温でのガス化はタールなどの生成を防ぐためであるが、温度が高すぎることでクリンカーが生成してしまうといった課題を有していた。
（５）排煙が４２５℃以上になると発ガン性物質が発生し、排煙処理に多大の設備を要すという課題を有していた。
（６）木酢液の主成分である酢酸を合成ガスに低原価で改質することが望まれている。
【０００５】
本発明は上記従来の課題を解決するもので、木酢液を低い改質温度で触媒上に流通させて水素と一酸化炭素を主成分とする合成ガスに改質することができ、水素及び一酸化炭素への高い転化率で、省エネルギー性に優れ、しかも長期間安定した高活性を示し合成ガスの生産性に優れた木酢液の低温改質方法を提供することを目的とする。
水素と一酸化炭素を主成分とする合成ガスは燃料としてだけでなく種々の化学反応原料としても用いられる。また単独の水素、一酸化炭素もそれぞれ水添反応、カルボニル化反応などにおいて幅広く用いられ、化学プロセスにおいては有用な化学原料である。水素はクリーンエネルギーとしても利用され、燃料電池の燃料としても利用される。
木酢液や竹酢液等の液相留分の有機物の主成分である酢酸を、低い改質温度で極めて高い転化率で接触改質して合成ガスを生成するバイオマスガスの利用性を著しく高めることができる木酢液の低温改質方法を提供することを目的とする。
【０００６】
本発明は上記目的を達成するため以下の構成を有している。
本発明の請求項１に記載の発明は、木酢液を、Ａｌ2Ｏ3，ＺｒＯ2，ＴｉＯ2の内いずれか１の金属酸化物にＮｉが０．１〜１５質量％含有された改質触媒に、２００℃〜４００℃、好ましくは２５０℃〜３８０℃の改質温度で、合成ガスへ接触改質させる構成を有している。
この構成により、請求項１に記載の木酢液の低温改質方法は、以下の作用を有する。
（１）炭化水素の分解触媒であるＮｉが、炭化水素を変換するＡｌ2Ｏ3等の金属酸化物に０．１〜１５質量％含有されているので、高い転化率で木酢液を合成ガスに改質できる。
（２）改質温度が４００℃以下なので、木酢液の主成分である酢酸をＣＯ2とＣＨ4等への熱分解を著しく少なくすることができる。
（３）また、改質触媒が高活性で安定性に優れているので、低い改質温度でかつ長期間改質炉の運転ができ、改質炉の火入れ火落としの回数が少なく省エネルギー性に優れると共に熱エネルギーの効率性に優れる。
（４）メンテナンス性がよく、エネルギー効率が高いので、バイオマスからクリーンエネルギーを低原価で量産でき、カーボンニュートラルを実現できる。
（５）触媒の原料が安価で入手の容易なＮｉ化合物等の金属酸化物なので、低原価で一酸化炭素や水素などの化学基礎原料を提供できる。
（６）ニッケルは比較的安価な金属であるため触媒も廉価であるというメリットを有するものの、このようなニッケル担持触媒を用いた場合、従来は酢酸の分解反応を連続的に長時間行うことができないという致命的な課題があった。すなわち公知の担持型のニッケル触媒では反応中に触媒上に炭素析出等が起こり、短時間で触媒が失活していたが、本発明者等は鋭意研究した結果、ニッケルの含有量を０．１〜１５質量％でＮｉ粒子を微細粒化しアルミナ表面に高分散させることにより解決できることを見出した。
（７）木酢液として、バイオマスを低温で熱分解した木酢液を用いる場合は、木酢液中にタール分や硫黄化合物等の高沸点成分の含有量が少なく、従って、触媒表面へのコーク析出量が少ないので、触媒の再生を低コストで行うことができるとともに、触媒の被毒量が少ないので、長時間高活性で運転できる。
（８）Ｎｉ含有量が１５質量％以下に調製しているので、触媒表面上に微細粒子で高分散しているのでシンタリングを起こし難く安定性に優れ、比表面積が大きいので極めて高効率で酢酸を分解できる。
（９）シンタリングが起こり難いので、改質触媒の再生使用性に優れ、合成ガスの生産性に優れる。
（１０）触媒改質反応なのでメタンの発生を低く抑えることができる。
【０００７】
ここで、
（１）金属酸化物としては、Ａｌ2Ｏ3，ＺｒＯ2，ＴｉＯ2等が用いられる。
金属酸化物はＮａＯＨ，ＫＯＨ等の希アルカリ溶液でアルカリ処理を行っても良い。
尚、Ａｌ2Ｏ3の場合は、アルミナ粉末又はアルミナゾルの状態でニッケルと必要に応じてカルシウムやマグネシウムの酸化物に加えてもよく、粉末で加える場合は可能な限り細かい粒径が好ましく、たとえば平均粒径が１００μｍ以下が好適で、混合時に水などを加えてスラリー状で用いるか、またアルミナゾルで加える場合は、アルミナの粒子が平均で１００ナノメートル以下のものを用いるのが好適である。尚、一度触媒が目的の成分組成となれば、それ以降はその時の配合で調製すれば良い。
（２）Ｎｉの含有量としては、０．１〜１５質量％、好ましくは３〜１０質量％が用いられる。
３質量％未満では、Ｎｉの改質性能が不足するという傾向があり、１０質量％を越えるにつれ改質触媒の表面上に析出するＮｉ金属の濃度が高く且つ粗大化し易く炭素が析出し易く劣化が早くなるという傾向があるので、好ましくない。
（３）触媒原料として用い得るニッケル化合物としては、硝酸ニッケル、酢酸ニッケル、炭酸ニッケル、クエン酸ニッケル、アセチルアセトナートニッケル塩、塩化ニッケル、硫酸ニッケルなど、水、低級アルコール、その他の溶媒に可溶なニッケル塩などが使用できる。
（４）改質炉の改質温度としては２００℃〜４００℃、好ましくは２５０℃〜３８０℃が用いられる。触媒の高活性を維持できるためである。３００℃よりも低くなるにつれ、反応速度が遅く、改質効率が落ちるという現象が生じ易く、３８０℃よりも高くなるにつれ、炭素の析出が進行し易く改質触媒が劣化し易いという現象が生じ易いので好ましくない。改質炉の反応圧力としては０．１〜２ＭＰａが好ましい。
（５）改質炉としては、固定床式やラジアルフロー式、多管熱交換式等の充填層触媒反応器や気固流動層反応器が用いられる。吸熱反応なので、外部加熱を容易にするためである。改質反応としては、固定床気相流通反応で行うのが好ましい。
（６）触媒の形態としては、改質触媒は、粉体、又は成型体のいずれの形態として用いてもよく、成型体の場合には球状、シリンダー状、リング状、ホイール状、粒状など、さらに金属又はセラミックスのハニカム状基材へ触媒成分をコーティングしたものなどいずれでも良い。また、流動層で使用する場合には、噴霧乾燥などにより成形したものなどを用いるのが良い。固定床や移動床で使用する場合には、触媒の成型方法として、造粒、押出成型、プレス成型、打錠成型等が好適に用いられるが、特にこれに制限されるものではない。好ましくは、３〜１０ｍｍの錠剤状、１０〜２０ｍｍのリング状、５〜２５ｍｍの球状、２０μｍ〜５ｍｍのビーズ状、２〜１４ｍｍの顆粒状等の形態が用いられる。
（７）固定床気相流通反応の場合、ペレット状でもハニカム状でもよく、形状に限定されるものではない。
（８）木酢液中の酢酸の濃度は５０質量％以上が好ましい。５０質量％よりも酢酸の濃度が薄くなるにつれ改質効果が低下するので好ましくない。酢酸はバイオマスの乾留液中に５０％以上含まれ、且つ常温で粘度の低い液体なので、バイオマスの乾留液又は有機液相留分（但し、乾留中に自由水留分をカットして除いておくことが望ましい）のモデル化合物として捉えることができる。乾留液は、木炭粉等で精製したものが好ましい。タール分等の高分子化合物を除去し、改質触媒の活性の長期化を図ることができるからである。
（９）木酢液の乾留液の改質炉への供給は改質温度に加熱して供給される。
（１０）バイオマスガスを用いる場合は、バイオマスの前記乾留熱分解工程がタールの発生する温度より低い温度域で乾留される。
（ア）低い温度域としては、乾留熱分解炉の雰囲気温度を１５０℃〜４００℃にて行う
ことが好ましい。
この乾留温度により、タールの発生を極めて少なくし、木酢液の高分子留分が少ないので、改質時にタール等が改質触媒の表面に付着することがなく、低温での改質工程の改質効率を高い状態で維持できる。また、固形分の炭素含有量を多くし熱量の高い燃料とすることができる。
（イ）タールの発生しない低い温度域で乾留熱分解された場合、分解ガス中に高分子量
の化合物の含有量が少なく、改質触媒の長寿命化を達成できる。
（ウ）改質触媒を活性化するため、その表面に付着したタールや高分子化合物を焼却し
改質触媒の再生を要するが、高分子化合物の付着量が極めて少ないので、その再生回数を大幅に減らし熱効率を高め作業性を高めることができる。
（１１）ここでいうバイオマスとは、林地残材、間伐材、未利用樹、製材残材、建設廃材、又は、それらを原料とした木質チップ、ペレット等の二次製品等の木質系バイオマス、竹質系バイオマス、再生紙として再利用できなくなった古紙などの製紙系バイオマス、ササやススキをはじめとして公園や河川、道路で刈り取られる雑草類などの草本系バイオマス、厨芥類等の食品廃棄物系バイオマス、稲わら、麦わら、籾殻などの農業残渣、さとうきび等の糖質資源やとうもろこし等のでんぷん資源及び菜種等の油脂などの資源作物、下水汚泥、家畜排泄物などをいう。バイオマスは乾燥した原料を用いるのが好ましい。乾留初期の水蒸気（水留分）を少なく酢酸留分の濃度を高めるためである。また、本発明でいう木酢液は、上記バイオマスを乾留して得られた生成物をいう。
また、「合成ガス」とは、一酸化炭素及び水素を含むガスをいう。
（１２）改質時に触媒表面上に析出する炭素、もしくは乾留液中に含まれる硫黄成分やタールが改質触媒に吸着することで、改質触媒の性能が劣化する。劣化した改質触媒を再生する方法としては、改質炉へ水蒸気を導入し、水蒸気と炭素やタール、硫化物と反応させ触媒表面の炭素やタール、硫黄を除去することで、触媒を再生することが可能となる。また、水蒸気の一部又は全部を空気に変えて導入することで、空気中の酸素と炭素やタール、硫化物との反応により触媒に吸着した炭素等を除去することで、触媒を再生することも可能となる。
【０００８】
請求項２に記載の発明は、請求項１に記載の木酢液の低温改質方法において、前記接触改質が無酸素下で行われる構成を有している。
この構成により、請求項１で得られる作用に加え、次の作用が得られる。
（１）酸素がないので吸熱反応だけであり、外部からの加熱で温度コントロールを容易に行うことができる。
（２）無酸素なので部分燃焼を防ぎ、反応を安定して行うことができる。
（３）酸素や空気を使用しないので、安全性に優れる。空気を用いた場合は大容量のＮ2ガスが残るので、ＣＯやＨ2との分離工程を要し、分離するためのエネルギーと工数の増大を招くので好ましくない。
ここで、キャリアガスとして、合成ガス，不活性ガス（ＣＯ2等）を用いることができる。キャリアガス（ａ）と木酢液（ｂ）の混合比はａ：ｂ＝（１：９）乃至は（９：１）が用いられる。
【０００９】
請求項３に記載の発明は、請求項１又は２に記載の酢酸の低温改質方法において、前記改質触媒がＮｉ／Ａｌ2Ｏ3触媒前駆体を焼成してスピネル型構造のＮｉ含有触媒を作製するスピネル型Ｎｉ含有触媒作製工程と、前記工程で得られたスピネル型Ｎｉ含有触媒に、Ａｌ2Ｏ3を添加する添加工程と、前記添加工程でＮｉ含有量が０．１〜１５質量％に稀釈された触媒混合物を水素で還元して得られたものである構成を有している。
これにより、請求項１で得られる作用に加え、次の作用が得られる。
（１）スピネル型構造により得られた改質触媒は、固溶体なので、Ｎｉ金属粒子が分散し微細構造を有し、更にアルミナで稀釈するので、Ｎｉ金属を微細粒子の状態で触媒上に高分散できる。
【００１０】
次に、スピネル型のＮｉ含有触媒にＡｌ2Ｏ3を添加した改質触媒の調製方法について説明する。
ニッケルの硝酸塩、硫酸塩等のニッケル化合物１モルに対しＮｉ換算してアルミナ粉又はアルミナゾル１モルのニッケルとアルミナからなる複合酸化物触媒前駆体を、７５０℃〜９００℃の高温で焼成しスピネル結晶構造化する。次いで、得られた化合物のニッケルの含有率が０．１〜１５質量％、好ましくは３〜１０質量％になるようにアルミナ粉又はアルミナゾルを加えて稀釈する。次にそれを水素で４００〜７００℃で、好ましくは５００〜６００℃で還元することにより改質触媒を調製する。
【００１１】
請求項４に記載の発明は、請求項１又は２に記載の木酢液の低温改質方法において、Ｎｉ化合物とＡｌ2Ｏ3等の前記金属酸化物とを、前記改質触媒中Ｎｉ含有量が０．１〜１５質量％、好ましくは１〜１０質量％になるように秤量され混合された後、空気中で７５０℃〜１３００℃、好ましくは８００℃〜１０５０℃の温度で焼成され成形されたものである構成を有している。
これにより、請求項１で得られる作用に加え、以下の作用が得られる。
（１）高温焼成によりＮｉ金属が、Ａｌ2Ｏ3等の金属酸化物上に高分散され微細粒子化するので、炭素の析出が少なく、改質炉の運転が安定し、長期運転ができる。
（２）焼成温度が１０５０℃よりも高くなっていくと焼結が進行し、強度は上がるが比表面積が小さくなるために触媒活性が低下する傾向にあるので好ましくない。
（３）８００℃より低くなるにつれスピネル化し難くなるので好ましくない。
【００１２】
尚、ニッケル化合物を原料塩として、水酸化アルカリなどにより水酸化ニッケル、塩基性炭酸ニッケル等の不溶塩として担体に沈積させる方法でも良い。
触媒調製においては、先ず触媒前駆体を形成させるが、その形態は、ニッケルとアルミニウム、酸素を含んだ化合物又は混合物で、ニッケル含有量が０．１〜１５質量％、好ましくは１〜１０質量％となるように前もって、あるいは還元して改質触媒にする前にアルミナを混合してニッケル含有量が１５質量％以下になるように稀釈するのが好ましい。ニッケル含有量が１５質量％よりも多くなっても、合成ガスの空時収量は大幅な向上が認められず、また、酢酸の分解反応が増加し、メタンやＣＯ2が増え、炭素の析出が増え失活し易くなるので好ましくない。
また、ニッケル含有量が１質量％よりも少なくなるにつれ、触媒前駆体から得られる触媒では、酢酸の分解反応の活性が低くなる傾向が有り、０．１質量％よりも少ないとその傾向が著しいので好ましくない。
【００１３】
触媒の焼成は、請求項３のスピネル型の場合、７５０℃〜９００℃で行うのが好ましい。これにより、スピネル複合化率を高めることができる。請求項４のＮｉ高分散型の場合は８００℃〜１０５０℃で行うのが好適である。これにより、Ｎｉを高分散化できる。
改質触媒は、例えば、ニッケル、アルミニウム、酸素からなるＮｉｘＡｌ2Ｏ3+xの組成式のようなスピネルの複合酸化物や物理的混合又はアルミナ粉と水又はアルミナゾルを湿式混合して形成された高分散型が好ましいが、その他、結晶形態には限定されることはなく、どのような複合化合物であっても良い。また、改質触媒の形態としては少なくともニッケルとアルミニウムを含んだ複合酸化物が好適に用いられる。
単相の複合化合物でなくてもＮｉＡｌ2Ｏ4のような複合酸化物にＡｌ2Ｏ3が混合されたものでも良い。
【００１４】
ニッケル、アルミニウム、酸素からなる触媒を、４００〜７００℃で水素還元する。還元に用いる水素は純水素ガスでも良いし、不活性ガスで希釈されていても良い。本発明において製造した合成ガスを用いても良い。通常、水素濃度が３〜１００ｖｏｌ％のものが用いられる。水素還元温度を４００℃以下で調製される触媒は、酢酸の分解反応において低活性となる傾向が認められた。従って、酢酸の分解反応において充分高い活性を発現するには４００℃以上の温度で水素還元して調製されることが不可欠であるであることがわかった。しかし、１０００℃以上の温度で水素還元した触媒は逆に活性が低い傾向が認められた。これは、触媒の比表面積の低下が主な原因と考えられる。
【００１５】
木酢液の分解反応は通常、固定床気相流通反応で行うのが好ましい。装置の構造が単純でメンテナンス性に優れるためである。
改質温度は、２００〜４００℃、好ましくは２５０〜３８０℃である。木酢液（酢酸）の改質触媒に対するＧＨＳＶ（Ｇａｓ  Ｈｏｕｒｌｙ  Ｓｐａｃｅ  Ｖｅｌｏｃｉｔｙ：ガス空間速度）は１７００〜１．７×１０5ｈ-1として行うのが好ましい。
反応温度は高い程、触媒活性が高くなるため、大きなＧＨＳＶで木酢液（酢酸）の改質反応を行うことができる。しかし、３８０℃よりも高温の改質反応では水素、一酸化炭素への転化率が低下する傾向が有り、また、２５０℃よりも低い改質温度になるにつれ木酢液（酢酸）の分解活性が極めて低くなる傾向があり、２００℃より低いか４００℃よりも高いとこれらの傾向が著しいので好ましくない。
この気相流通反応では、本発明において製造した合成ガス（Ｈ2・ＣＯ）を同伴させることができる。ＣＯ2、ヘリウムなど不活性なガスを用いても良い。また、水蒸気を同伴させて改質反応を行わせたり、場合によっては、酸素ガスを同伴させて自己発熱させるオートサーマル方式を用いることもできる。
【００１６】
請求項５に記載の発明は、請求項１，３，４に記載の木酢液の低温改質方法において、前記改質触媒の調製時にＣａイオン，Ｍｇイオン等の炭素析出防止剤がアルミナ等の金属酸化物に対し、３〜１０質量％添加された構成を有している。
この構成により、請求項１，３，４のいずれか１で得られる作用に加え、以下の作用が得られる。
（１）ＣａＯ，ＭｇＯの働きにより改質触媒のＮｉの表面に炭素が析出するのを防止できる。Ｎｉ金属粒子の表面の炭素が、周囲のＣａＯやＭｇＯの酸素イオンと反応し一酸化炭素ガスとなって触媒から離脱し炭素析出を防止する。一方、炭酸ガスの酸素イオンが触媒に供給されＣａＯ，ＭｇＯとなる。
ここで、炭素析出防止剤の添加量が３質量％よりも少なくなるにつれ、炭素の析出の抑制効果が低下する傾向があり、１０質量％を超えるにつれ、酢酸とアルカリ分が反応し触媒を失活させていく傾向があるので好ましくない。
炭素析出防止剤の金属化合物は硝酸塩、炭酸塩、硫黄塩、塩化物などの無機塩のみならず、酢酸塩などの有機塩も好適に用いられる。特に好ましくは、焼成後に触媒被毒になり得る不純物が残りにくいと考えられる硝酸塩又は炭酸塩又は酢酸塩である。
【００１７】
請求項６に記載の発明は、請求項１乃至５の内いずれか１項に記載の木酢液の低温改質方法であって、木酢液がバイオマスを１５０℃〜４００℃、好ましくは２００℃〜３５０℃で乾留熱分解して得られた構成を有している。
この構成により、請求項１乃至６のいずれか１項で得られる作用に加え、次の作用が得られる。
（１）植物体のバイオマス、特に竹質は、低温で乾留熱分解すると、２０質量％の炭化固形分と、６０質量％の液相留分と、２０質量％の気相留分（以下、液相留分と気相留分を併せてバイオマスガスという。）が得られる。また、液相留分中の６０質量％近くを占める酢酸成分を（化１）で一酸化炭素と水素に改質することにより、バイオマスガスのクリーンエネルギー化やフィッシャートロプシュ法等を用いる化学基礎原料とすることができる。
【化１】
2010285339.tif 000003
（２）低温で乾留熱分解して得られた木酢液を用いた場合は、タール分等の高分子留分が少なく、触媒がタール分等で被覆されないので触媒を長寿命化でき反応装置のメンテナンス作業を大幅に削減し、作業性に優れる。
（３）バイオマスを乾留熱分解してから改質するので、残ったチャーなどの固形成分は、触媒との分離する作業がいらないため、触媒の再生を容易に行うことができる。
（４）また、低い改質温度でかつ長期運転ができるので、改質炉の火入れ火落としの回数が少なく省エネルギー性に優れると共に熱エネルギーの効率性に優れる。
（５）メンテナンス性がよく、エネルギー効率が高いので、バイオマスからクリーンエネルギーを低原価で量産できる。
（６）触媒の原料が安価で入手の容易なＮｉ化合物とアルミナなので、低原価で一酸化炭素や水素などの化学基礎原料を提供できる。
（７）植物体のバイオマスを低温で乾留熱分解して得られたバイオマスガスは、各山間地や林業廃地等の地域から排出される木質や竹質等のバイオマスの小規模分散型乾留熱分解施設から自由水留分をカットした液相留分を集約し少数の改質装置で改質することにより多量のバイオマスを有効利用してクリーンエネルギーや化学基礎原料とすることができ、バイオマスの有効活用ができる。
（８）バイオマスを直接燃焼して発電するにしても発電効率が１０％程度と低く利用し難かったが、低コストで改質することによりバイオマスの利用率を飛躍的に高めることができる。
（９）低温で熱分解するので、タール分や硫黄化合物等の高沸点成分が少なく、またコーク析出量が少ないので、改質触媒の再生を低コストで行うことができる。
（１０）バイオマスガス化が乾留熱分解工程と改質工程の２工程を経るので、乾留熱分解工程でタールや水分を除去でき、次いで加熱された木酢液を改質するので、熱効率を著しく高めることができる。
（１１）２工程に分かれているので、各々で運転の最適化を図ることができ、運転の単純化が図られる。
（１２）バイオマスを熱分解してから改質するので、残ったチャーなどの固形成分は、触媒との分離することがいらないため、触媒の再生作業の作業性に優れる。
（１３）バイオマスガスは植物体を１５０℃〜４００℃の低温で乾留熱分解したものが好適に用いられる。タール分等の発生が少ないためである。尚、高温で乾留熱分解したバイオマスガスはデカンター等でタール分を分離した後、用いられる。タール分が触媒表面を被覆することによる触媒活性の低下を防ぐためである。
（１４）植物体と比べてバイオマスガスは気相や液相なので運搬や貯蔵が容易で場所や容積をとらずに小規模多分散でバイオマスガスを乾留熱分解して生産でき、得られたバイオマスガスを消費地等の拠点箇所に集約してクリーンエネルギー化することができる。
（１５）タールの発生が少ない低い温度域で乾留熱分解されているので、分解ガス中に高分子量の化合物の含有量が少なく、改質触媒の長寿命化を達成できる。
（１６）改質触媒を活性化するため、その表面に付着した高分子化合物の焼却再生を要するが、高分子化合物の付着量が極めて少ないので、その焼却再生回数を大幅に減らし熱効率を高め作業性を高めることができる。
【００１８】
ここで、乾留温度が２００℃よりも低くなると自由水留分の分離が容易となるが、乾留時間が長くなり生産効率が下がる傾向があり、３５０℃以上になるにつれ、バイオマスの種類にもよるが、タール留分の留出が増えると共に気相留分が増え液相留分が減るので酢酸留分の得率が減少する傾向があるので好ましくない。
【発明の効果】
【００１９】
本発明は、上記構成により以下の効果が得られる。
請求項１に記載の木酢液の低温改質方法は以下の効果が得られる。
（１）炭化水素の分解触媒であるＮｉが、炭化水素を変換するＡｌ2Ｏ3等の金属酸化物に０．１〜１５質量％含有されているので、高い改質率で酢酸をＣＯとＨ2に改質できる木酢液の低温改質方法を提供できる。
（２）改質温度が４００℃以下なので、木酢液（酢酸）のＣＯ2とＣＨ4、炭素等への熱分解を著しく少なくすることができるとともに、低温でかつ長期間改質炉の運転ができるので、改質炉の火入れ火落としの回数が少なく省エネルギー性に優れるとともに熱エネルギーの効率性に優れた木酢液の低温改質方法を提供できる。
（３）メンテナンス性がよく、エネルギー効率が高いので、バイオマスからクリーンエネルギーを低原価で量産できるとともに、触媒の原料が安価で入手の容易なＮｉ化合物とＡｌ2Ｏ3等の金属酸化物なので、低原価で一酸化炭素や水素などの化学基礎原料を提供できる木酢液の低温改質方法を提供できる。
（４）木酢液が、バイオマスを低温で熱分解したバイオマスガスを用いる場合は、木酢液の液相留分中にタール分や硫黄化合物等の高沸点成分の含有量が少なく、従って、触媒表面へのコーク析出量が少ないので、触媒の再生を低コストで行うことができるとともに、触媒の被毒量が少ないので、長時間高活性で運転できる木酢液の低温改質方法を提供できる。
（５）Ｎｉ含有量が１５質量％以下に調製しているので、改質触媒の金属酸化物上に微細粒で高分散し極めて高効率で木酢液を分解できる木酢液の低温改質方法を提供できる。
（６）触媒改質反応なのでメタンの発生を低く抑えることができる木酢液の低温改質方法を提供できる。
【００２０】
請求項２に記載の発明によれば、請求項１の発明で得られる効果に加え、以下の効果が得られる。
（１）酸素がないので吸熱反応だけであり、外部からの加熱で温度コントロールが容易であり、無酸素なので部分燃焼を防ぎ、反応を安定して行うことができるとともに、酸素や空気を使用しないので、安全性に優れた木酢液の低温改質方法を提供できる。
【００２１】
請求項３に記載の発明によれば、請求項１又は２の発明で得られる効果に加え、以下の効果が得られる。
（１）スピネル型構造により得られた改質触媒は、固溶体なので、Ｎｉ元素が分散し微細構造を有し、更にアルミナで稀釈するので、Ｎｉ金属を微細粒子で高分散した改質触媒を用いる木酢液の低温改質方法を提供できる。
【００２２】
請求項４に記載の発明によれば、請求項１又は２の発明で得られる効果に加え、以下の効果が得られる。
（１）高温焼成によりＮｉ金属が、Ａｌ2Ｏ3等の金属酸化物上に高分散されるので、Ｃの析出が少なく、改質炉の運転が安定し、長期運転ができる木酢液の低温改質方法を提供できる。
【００２３】
請求項５に記載の発明によれば、請求項１，３，４の内いずれか１項に記載の発明で得られる効果に加え、以下の効果が得られる。
（１）ＣａＯ，ＭｇＯの働きにより改質触媒のＮｉの表面に炭素が析出するのを防止でき、改質触媒の高活性を長期間安定して維持できる木酢液の低温改質方法を提供できる。
【００２４】
請求項６に記載の発明によれば、請求項１乃至５の内いずれか１項に記載の発明で得られる効果に加え、以下の効果が得られる。
（１）低温で乾留熱分解して得られたバイオマスガスを用いることができので、タール分等の高分子留分が少なく、触媒がタール分等で被覆されないので触媒を長寿命化でき反応装置のメンテナンス作業を大幅に削減し、作業性に優れた木酢液の低温改質方法を提供できる。
（２）バイオマスを乾留熱分解してから改質するので、残ったチャーなどの固形成分は、触媒との分離する作業がいらないため、触媒の再生を容易に行うことができ、装置の運転が単純化でき、また、低温でかつ長期運転ができるので、改質炉の火入れ火落としの回数が少なく省エネルギー性に優れると共に熱エネルギーの効率性に優れ、メンテナンス性がよく、エネルギー効率が高いので、バイオマスからクリーンエネルギーを低原価で量産できる木酢液の低温改質方法を提供できる。
（３）触媒の原料が安価で入手の容易なＮｉ化合物とアルミナなので、低原価で一酸化炭素や水素などの化学基礎原料を提供できる木酢液の低温改質方法を提供できる。
（４）植物体のバイオマスを低温で乾留熱分解して得られたバイオマスガスは、各山間地や林業廃地等の地域から排出される木質や竹質等のバイオマスの小規模分散型乾留熱分解施設からバイオマスガスを集約し改質することによりクリーンエネルギーや化学基礎原料とすることができ、バイオマスの有効活用ができる木酢液の低温改質方法を提供でき、更に、バイオマスを直接燃焼して発電するにしても発電効率が１０％程度と低く利用し難かったが、低コストで改質することによりバイオマスの利用率を飛躍的に高めることができる木酢液の低温改質方法を提供できる。
（５）低温で熱分解するので、タール分や硫黄化合物等の高沸点成分が少なく、またコーク析出量が少ないので、触媒の再生を低コストで行うことができる木酢液の低温改質方法を提供できる。
（６）バイオマスガス化が乾留熱分解工程と改質工程の２工程を経るので、乾留熱分解工程でタールや水分を除去でき、次いで加熱されたバイオマスガスを改質するので、熱効率を著しく高めることができ、また、２工程に分かれているので、各々で運転の最適化を図ることができ、運転の単純化が図られる木酢液の低温改質方法を提供できる。
（７）バイオマスと比べ、バイオマスガスは気相や液相なので運搬や貯蔵が容易で場所や容積をとらずに小規模多分散でバイオマスを乾留熱分解して生産でき、得られたバイオマスガスを拠点箇所に集約してクリーンエネルギー化することができるので効率的な木酢液の低温改質方法を提供できる。
（８）触媒を活性化するため、その表面に付着した高分子化合物の焼却を要するが、高分子化合物の付着量が極めて少ないので、その焼却回数を大幅に減らし熱効率を高め作業性を高めることができる木酢液の低温改質方法を提供できる。
【図面の簡単な説明】
【００２５】
【図１】竹の熱分析の結果を示す図
【図２】平衡計算ソフトによる転化率の温度依存性を示す図
【図３】Ｎｉ１０ｗｔ％／Ａｌ2Ｏ3  改質温度３００℃での各ガスの生成速度変化図
【図４】改質反応装置図
【図５】Ｎｉ１０ｗｔ％／Ａｌ2Ｏ3  ０．１ＭＰａ．ＴＯＳ０．５ｈでの各生成ガスの生成速度の反応温度依存性を示す図
【図６】Ｎｉ１０ｗｔ％／Ａｌ2Ｏ3，３５０℃，０．１ＭＰａでの各ガスの生成速度変化図
【図７】Ｎｉ１０ｗｔ％／Ａｌ2Ｏ3，３００℃，０．１ＭＰａでの各ガスの生成速度変化図
【図８】各ガスの生成速度のＮｉ添加量への依存性を示す図
【図９】Ｎｉ１０ｗｔ％／Ａｌ2Ｏ3，３５０℃，０．１ＭＰａでの各ガスの生成速度変化図
【図１０】Ｎｉ５ｗｔ％／Ａｌ2Ｏ3，３５０℃，０．１ＭＰａでの各ガスの生成速度変化図
【図１１】Ａｌ2Ｏ3，３５０℃，０．１ＭＰａでの各ガスの生成速度変化図
【図１２】Ｎｉ／ＣａＯＡｌ2Ｏ3（Ｎｉ１０ｗｔ％  ＣａＯ１０ｗｔ％）改質触媒での各ガスの生成速度変化図
【図１３】Ｎｉ／ＣａＯＡｌ2Ｏ3（Ｎｉ１０ｗｔ％  ＣａＯ５ｗｔ％）改質触媒での各ガスの生成速度変化図  改質温度３４０℃
【図１４】Ｎｉ／ＣａＯＡｌ2Ｏ3（Ｎｉ５ｗｔ％  ＣａＯ１０ｗｔ％）改質触媒での各ガスの生成速度変化図
【図１５】Ｎｉ／ＣａＯＡｌ2Ｏ3（Ｎｉ３ｗｔ％  ＣａＯ１０ｗｔ％）改質触媒での各ガスの生成速度変化図
【図１６】Ｎｉ／ＭｇＯＡｌ2Ｏ3（Ｎｉ１０ｗｔ％  ＭｇＯ１０ｗｔ％）改質触媒での各ガスの生成速度変化図
【図１７】Ｎｉ／ＭｇＯＡｌ2Ｏ3（Ｎｉ１０ｗｔ％  ＭｇＯ５ｗｔ％）改質触媒での各ガスの生成速度変化図
【図１８】酢酸８０ｗｔ％、メタノール２０ｗｔ％混合液の接触分解結果図
【発明を実施するための形態】
【００２６】
（実施例１）バイオマスの乾留
バイオマスとして竹を選択した。竹は木質系の中でも成長速度が速く、約２ヶ月でおおよその成長・肥大が止まる。また、日本の竹の蓄積量は乾燥重量で３００〜６００万ｔなので、バイオマスエネルギーとしても有効である。一方で最近では、繁殖力の強さから竹そのものが問題となっている。そこで竹の再利用の観点から、竹を改質し一酸化炭素や水素等のクリーンガスを生成することができれば上記の問題を解決でき、バイオマスエネルギーとして利用（カーボンニュートラルを実現）することが可能である。竹を乾留熱分解すると、木と同様、酢酸が５０％以上生成することに着目し、酢酸をバイオマスの木酢液（自由水留分を除く）のモデル化合物として改質を行った。
竹として、北九州産のものを伐採した後、未乾燥の状態で１〜２ｍｍに粉砕したものを２０ｍｇ準備した。  この試料を熱分析計（ＴＧＤ９６００真空理工株式会社製）にセットし、空気中で昇温速度は５℃／ｍｉｎで９００℃まで行った。その結果を図１に示す。
図1より、ｇａｓ，ｌｉｑｕｉｄ部分が４００℃までに燃焼したと考えられる。
これらの結果より、竹の熱分解は４００℃以下で行うことが可能である。
尚、１００℃までに３．９７５ｍｇ（１９．８８質量％）の減少が見られるが、これは自由水が蒸発したものである。尚、竹のｇａｓ，ｌｉｑｕｉｄ部分は熱量を示すＴＤＡの発熱部分２箇所目を越えた部分にあたるため、１４．７１４ｍｇ（７３．５７質量％）の減少であり、灰分が１．３１１ｍｇ（６．５５質量％）で終了温度は４００℃であった。
また、自由水留分をカットした後、木酢液を採取し改質を行うことにより、バイオマスを効率的に改質できることがわかった。また、木酢液中の酢酸の濃度は９０％以上であると外部加熱も少なくエネルギー効率に優れることもわかった。
更に、４００℃以下、好ましくは３５０℃以下の低温で乾留することによりタール分の生成が少ないことがわかった。
また、４００℃以下の低温で乾留するので、発ガン物質の発生を防ぎ排煙問題を解消できることがわかった。
【００２７】
（改質温度の決定）
平衡計算ソフトのＭＡＬＴにより各温度における酢酸の転化率の推移を求めた。その結果を図２に示す。０．１ＭＰａ、３５０℃前後の条件で、理論上は酢酸は合成ガスに分解できることがわかった。この結果に基づき、Ｎｉ／Ａｌ2Ｏ3（Ｎｉ１０ｗｔ％・Ａｌ2Ｏ3９０ｗｔ％）触媒上の酢酸改質実験を温度３００℃、７時間反応させて行った。その結果を図３に示す。図３から分かるように、酢酸はＮｉ／Ａｌ2Ｏ3上でＣＯ，Ｈ2に分解することが実証された。本反応の主生成物はＣＯとＨ2であり、そのモル比は約１：２であることがわかった。また、触媒を用いないブランク実験では、分解は５００℃以上という加熱条件が必要であることがわかった。また、４００℃を超えると触媒面上にタールが発生し、触媒が短時間で失活することがわかった。
そこで、本実施例では改質温度として３００℃，３５０℃で行うことにした。
（実施例２，３）
１）触媒の調製
（使用した試薬）
ａ〕Ｎｉ（ＮＯ3）2・６Ｈ2Ｏ（純度９８．０質量％  関東化学株式会社製）２１．８１ｇ
ｂ〕市販のγアルミナ粉末（２００ｍ2/ｇ，粒径２〜３μｍ）  ７．６５ｇ
（調製）
上記の試薬をＮｉ（ＮＯ3）2・６Ｈ2ＯとＡｌ2Ｏ3のモル比が１：１となるように量り取り、混合した。
２）触媒の焼成
（１）焼成はｙａｍａｔｏ  Ｍｕｆｆｌｅ  Ｆｕｒｎａｃｅ  ＦＯ４１０を使用した。
（２）焼成は７００℃で３時間行った。次いで、Ｘ線解析（ＸＲＤ）の結果、生成物はスピネル型結晶構造のＮｉxＡｌ2Ｏ3+xの触媒前駆体であることが判った。Ｎｉの含有量は蛍光Ｘ線（ＸＲＦ）で測定した結果、３３．１質量％であった。
３）改質触媒ａ
得られたＮｉxＡｌ2Ｏ3+xにＡｌ2Ｏ3を加えた。
加える量はＮｉが全量の１０質量％となるように加えて混合し、次の改質触媒ａの調整物を得た。
改質触媒ａ  Ｎｉ／Ａｌ2Ｏ3（Ｎｉ１０ｗｔ％  Ａｌ2Ｏ3９０ｗｔ％，スピネル型）
【００２８】
（１）実験方法
酢酸として和光製の１級の酢酸（純度９９．７％）を用いた。尚、酢酸は、バイオマスを乾留熱分解した際に得られる５０〜６０質量％の木酢液の主成分であり、木酢液のモデル化合物として用いることができる。特に、３００℃の杉片の乾留熱分解では、（表１）に示すように液相成分中酢酸は６３．７８ｗｔ％を占め代表物質であり、また、竹の乾留熱分解での液相成分は５８ｗｔ％程度あり、代表物質であるためである。
・実験方法及び反応装置の模式図は図４に示す。リアクターは、縦長の加熱炉の中央に、内径１０ｍｍで長さが５０ｍｍの石英管が配置されている。石英管は上部に酢酸液の蒸発部、下部に改質部になるように蒸発部と改質部を直列で形成している。改質部は、実験毎に改質触媒１ｇを中央にして上下に厚み１ｃｍの石綿を配して反応部とした。改質反応は、上部に酢酸液を供給管より供給する。酢酸液は供給管の先端付近は３００℃又は３５０℃に加熱され、気化される。次いで、Ａｒガスと同伴され、下部の改質部に導入され、改質される。
【００２９】
【表１】
2010285339.tif 000004
【００３０】
〈触媒調製並びに還元手順〉
ａ〕改質触媒ａの調製物を加圧成形後、２０〜４０ｍｅｓｈに粉砕、整粒し、スピネル型構造のＮｉ含有触媒を得、改質触媒ａとして用いた。
ｂ〕図４に示した固定床流通装置の反応器の改質部に触媒１ｇを入れ１００％のＨ2を上部から流し３時間、反応器外壁に取り付けた熱電対を温度７００℃にて還元した。コントローラにつないで、反応温度として制御した。
ｃ〕０．１ＭＰａ（１ａｔｍ）でＡｒガスを２０ｍｌ／ｍｉｎ流し、反応器を３００℃（実験例１）と３５０℃（実験例２）に保持した後、Ａｒガスを２０ｍｌ／ｍｉｎ流しながら液体ポンプを用いて酢酸（０．０４７ｍｌ／ｍｉｎ）を気体換算で２０ｍｌ／ｍｉｎで７時間流した。尚、酢酸を流した時点を測定開始とした。
ｄ〕未反応となった酢酸および液体留分は反応器下に設置したサンプラーにて回収した。
ｅ〕気体留分はオンラインの熱伝導度検出器（ＴＣＤ）及び水素炎イオン化検出器（ＦＩＤ）にて測定した。ＣＨ4，Ｃ2Ｈ6の濃度はガスクロパック（Ｇａｓｋｕｒｏｐａｃｋ）５４が充填されたステンレス製カラムを用いたＦＩＤ−ＧＣにより測定した。また、水素の濃度はモレキュラシーブ１３Ｘが充填されたステンレス製カラムを用いたＴＣＤ−ＧＣで測定した。ＣＯ，ＣＯ2及びＣＨ4は活性炭を充填したステンレス製カラムを用いたＴＣＤ−ＧＣで測定した。
生成ガスの生成速度は、流出ガスのＧＣ分析からＡｒガスを内部基準として計算し、ｍｍｏｌ／ｈ・ｇとして算出した。
〈測定条件〉
測定はオンラインのガスクロマトグラフ熱伝導度検出器（ＧＣ−ＴＣＤ）で３０分毎に測定を行った。
【００３１】
（２）実験結果
実験結果を図５〜図７に示す。
図５からわかるように、本反応の主生成物は一酸化炭素と水素を主とする合成ガスであり、そのモル比は１：２（３００℃）〜１：１（３５０℃）であることがわかる。改質温度は３５０℃の高温域が優れている。但し、４００℃を超えると触媒表面にタールが付着し触媒が失活し易いことがわかった。
改質温度が３００℃と３５０℃で一酸化炭素と水素の生成比が異なる。理論上、酢酸が分解すると反応式（１）のように一酸化炭素と水素が等モル生成される。
ＣＨ3ＣＯＯＨ→２ＣＯ＋２Ｈ2…（１）
しかしながら、改質温度が高くなるとＮｉ金属粒の分解能が強くなり、反応式（２）のようにメタンが発生し、次いで反応式（３）のようにメタンが炭素と水素に分解されるためであると考えられる。
ＣＨ3ＣＯＯＨ→ＣＨ4＋ＣＯ2…（２）
ＣＨ4→Ｃ＋２Ｈ2…（３）
発生した炭素は、Ｎｉ金属粒子の表面等に付着し、触媒を失活させていくと考えられる。また、この結果から改質率の評価は一酸化炭素で行うべきであることがわかった。
尚、メタンはほとんど生成されなかった。このことから酢酸はＮｉが所定の少ない量で微細粒状でＡｌ2Ｏ3の表面に高分散させることにより、極めて高い改質率で一酸化炭素と水素に分解することが実証された。
図６，図７から明らかなように、改質温度の影響が大きく、３００℃では極めて生成速度が遅いことがわかった。３５０℃では反応時間３時間でもＣＯ+Ｈ2がＣＯ2の４．８倍、ＣＨ4の８倍も生産できることがわかった。これは、前記反応式（１）〜（３）の内（１）の反応が生応として生じ、（２），（３）の反応も起きていることからＣＨ4の生成が認められるのと同時にＨ2が多量に生成しているものと推測される。
また、バイオマスの改質面からみると、竹１ｋｇにつき、理論上、０．６ｋｇの一酸化炭素と水素の合成ガスを得ることができることがわかった。従来、焼却で廃棄されていた竹質原料から高い収率で有用な合成ガスに改質できることが実現できたといえる。
また、触媒を用いないブランク実験では熱分解は５００℃以上の温度条件が必要で生成物はＣＯ2とメタンしか得られなかった。
【００３２】
（実施例４〜１３）
（１）実験方法
１）触媒の調製
Ｎｉ・（ＮＯ3）2・６Ｈ2ＯとＭｇ（ＮＯ3）2・６Ｈ2Ｏ、γ−Ａｌ2Ｏ3をそれぞれ次に定めたｗｔ％になるようにはかりとり十分に物理混合した後、高温（８５０℃）で焼成したものを７１０〜１０００μｍの粒子径に成型し、今回の触媒とした。尚、Ｎｉ／Ａｌ2Ｏ3のみの触媒にそのほかの酸化金属を加えた触媒（例えば、ＣａＣＯ3などの炭酸塩や硝酸塩を加え、同様の作り方で調製したもの）も準備した。尚、今回調製した改質触媒は以下のｂ〜ｌまでの組成に調製した。
ｂ．Ｎｉ／Ａｌ2Ｏ3・・・Ｎｉ：１０ｗｔ％  Ａｌ2Ｏ3：９０ｗｔ％
ｃ．Ｎｉ／Ａｌ2Ｏ3・・・Ｎｉ：５ｗｔ％  Ａｌ2Ｏ3：９５ｗｔ％
ｄ．Ｎｉ／ＭｇＯＡｌ2Ｏ3・・・Ｎｉ：１０ｗｔ％  ＭｇＯ：１０ｗｔ％  Ａｌ2Ｏ3：８０ｗｔ％
ｅ．Ｎｉ／ＭｇＯＡｌ2Ｏ3・・・Ｎｉ：２０ｗｔ％  ＭｇＯ：１０ｗｔ％  Ａｌ2Ｏ3：７０ｗｔ％
ｆ．Ｎｉ／ＭｇＯＡｌ2Ｏ3・・・Ｎｉ：１０ｗｔ％  ＭｇＯ：５ｗｔ％  Ａｌ2Ｏ3：８５ｗｔ％
ｇ．Ｎｉ／ＣａＯＡｌ2Ｏ3・・・Ｎｉ：１０ｗｔ％  ＣａＯ：１０ｗｔ％  Ａｌ2Ｏ3：８０ｗｔ％
ｈ：Ｎｉ／ＣａＯＡｌ2Ｏ3・・・Ｎｉ：１０ｗｔ％  ＣａＯ：５ｗｔ％  Ａｌ2Ｏ3：８５ｗｔ％
ｉ．Ｎｉ／ＣａＯＡｌ2Ｏ3・・・Ｎｉ：５ｗｔ％  ＣａＯ：１０ｗｔ％  Ａｌ2Ｏ3：８５ｗｔ％
ｊ．Ｎｉ／ＣａＯＡｌ2Ｏ3・・・Ｎｉ：３ｗｔ％  ＣａＯ：１０ｗｔ％  Ａｌ2Ｏ3：８７ｗｔ％
ｋ．Ｎｉ／Ｎａ2ＯＡｌ2Ｏ3・・・Ｎｉ：５ｗｔ％  Ｎａ2Ｏ：１０ｗｔ％  Ａｌ2Ｏ3：８５ｗｔ％
ｌ．Ａｌ2Ｏ3・・・Ａｌ2Ｏ3：１００ｗｔ％
２）触媒の前処理
触媒の前処理としてＨ2・１００％のガスで流量は１００ｍｌ／ｍｉｎで流し、８５０℃で３時間還元処理を行った。還元が終了したら供給ガスをＡｒに切り替え、装置内でＡｒでパージした。この時のＡｒの流量は２０ｍｌ／ｍｉｎとなるように供給した。パージが終了したら実験温度である３５０℃に調製した。
３）実験
試料は木酢液のモデル化合物として前記酢酸を用いた。
実験は反応圧力０．１ＭＰａ、改質触媒は上記ｂ〜ｌの内各１種を１ｇ使用し、温度が３５０℃で安定したのを確認した後、酢酸（０．０４７ｍｌ／ｍｉｎ）を液体ポンプで供給し、酢酸の流量はＡｒ：ＣＨ3ＣＯＯＨ＝１：１となるように総流量４０ｍｌ／ｍｉｎで流した。反応ガスの分析はＧＣ−ＴＣＤオンラインで３０分毎に行った。
【００３３】
（２）実験結果
１）生成速度のＮｉ量に対する依存性
Ｎｉ／Ａｌ2Ｏ3系改質触媒での各生成ガス生成速度に対するＮｉの添加量の依存性を確認した。
図８乃至図１１から明らかなように、ＣＯ生成速度はＮｉの添加量が５ｗｔ％が最も高く、かつＣＯ2の生成が少ないことからＮｉ含有量の最適値は５質量％が好ましいことがわかった。Ｎｉ含有量が１０質量％では、５質量％と比べ一酸化炭素量は５質量％とあまり変わらないが、メタンの生成量が５質量％に対し約３倍と大きいことから、炭素の析出が多く、触媒の活性が低下し易いことがわかった。また、改質触媒の活性の安定性はＣＯ2やＣＨ4の生成からＮｉ５ｗｔ％の方が１０ｗｔ％より高いことがわかった。図１１からＮｉ０ｗｔ％でＡｌ2Ｏ3１００質量％では活性がほとんど認められず、ほとんど改質が生じていないことがわかった。Ａｌ2Ｏ3の挙動からＮｉ／ＺｒＯ2，Ｎｉ／ＴｉＯ2でも同様のことがいえる。
【００３４】
２）改質反応へのアルカリ金属（ＣａＯ，ＭｇＯ）の影響
Ｎｉ５ｗｔ％（図１５）では、改質触媒の初期活性は高く、開始から３時間まで極めて安定していることがわかった。また、Ｎｉ３ｗｔ％（図１５）では、すべての生成速度の減少が確認されたが、ＣＯの生成速度はＮｉが１０ｗｔ％の触媒のもの（図５、６、９、１０）と比較してほぼ同程度の値を示しているのが分かる。また副生成物であるＣＨ4とＣＯ2の生成が減少し、それぞれの生成物の減少量も小さくなっており反応が緩やかに進行していることが分かる。
ア）Ｎｉ１０ｗｔ％／ＣａＯ５ｗｔ％Ａｌ2Ｏ3改質触媒での改質温度の影響について
次に、ＣａＯ５ｗｔ％で改質温度の影響を確認した。
図１３にＣａＯ５ｗｔ％で改質温度３４０℃における生成速度の図を示す。
図１３から明らかなように、穏やかな反応であり、触媒寿命も長いことがわかった。開始後５時間でＣＯの改質率は１／３に減少したが、他の生成物も減少しているのでＣの析出や酢酸の重合による高分子の析出により失活したものと推測される。
イ）Ｎｉ１０ｗｔ％／ＣａＯ１０ｗｔ％Ａｌ2Ｏ3改質触媒でのＮｉ含有量の影響について
次にＣａＯ１０ｗｔ％でのＮｉ金属粒子の含有量の影響を確認した。
Ｎｉ５ｗｔ％／ＣａＯ１０ｗｔ％Ａｌ2Ｏ3改質触媒の結果を図１５に、Ｎｉ３ｗｔ％／ＣａＯ１０ｗｔ％Ａｌ2Ｏ3改質触媒の結果を図１６に示した。
図１２，図１４，図１５から明らかなように、Ｈ2とＣＯの発生量が大きく、かつ、メタンも生成していることがわかる。これは、反応式（１）〜（３）の他、ＣａＯの添加により次式の化学反応（４），（５）が生じているものと推測される。
ＣａＯ→Ｃａ＋Ｏ…（４）
Ｏ＋Ｃ→ＣＯ…（５）
また、ＣａＯも含有しない図９（Ｎｉ１０ｗｔ％／Ａｌ2Ｏ3）と図１２を対比すると、ＣａＯの含有により改質開始から３時間の区間は図１２から明らかなようにＨ2が１４０〜１６０％増加しているのに対し、ＣＯの生成量があまり変わらないことがわかった。更に、ＣＯ2の生成がＣａＯを含有することにより、開始から３時間の区間は１５０％も多量に生成されている。これは反応式（２）の反応が促進されたためと推測される。また、これはＣａＯのアルカリ効果により酢酸が改質触媒表面への親和力が増大したためと推測される。
更に、ＣａＯを添加する場合は、改質温度が３５０℃、改質圧力が０．１ＭＰａのときは、Ｎｉ５ｗｔ％／ＣａＯ１０ｗｔ％Ａｌ2Ｏ3８５ｗｔ％が好ましいと思われた。
【００３５】
エ）ＭｇＯの添加量の影響
図１６，図１７から明らかなように、ＭｇＯの添加量は１０ｗｔ％ではＨ2の改質率が高く、０．５時間以後急速に失活し、２時間経過後で図９のＭｇＯ無添加よりもＣＯの生成量が低く、かつ、ＣＯ2の生成量が高いことがわかった。このことから、反応式（２），（３）の反応が進み、熱分解に近いことがわかった。このことから、ＭｇＯの添加量は５ｗｔ％程度が好ましいことがわかった。
【００３６】
次に、（表１）から明らかなように、木酢液で酢酸に次いで含有量が多いのはメタノールである。木酢液には、（表１）から明らかなように、酢酸とメタノールで８０ｗｔ％を占める。そこで、酢酸８０ｗｔ％とメタノール２０ｗｔ％の混合溶液を木酢液のモデル混合液として改質について検討した。
（ａ）実験
実験は、実験例１の装置を用い、反応圧力０．１ＭＰａ、前処理した改質触媒ｃを１ｇ使用し、温度が３２０℃で安定したのを確認した後、モデル混合液（０．０５３ｍｌ／ｍｉｎ）を液体ポンプで供給した。モデル混合液の流量は２５ｍｌ／ｍｉｎ，同伴ガスとしてＡｒガス２０ｍｌ／ｍｉｎで流し、３時間改質実験を行った。反応ガスの分析は前記ＧＣ−ＴＣＤオンラインで３０分毎に行った。
次いで、１時間かけて昇温し、改質炉が安定した後、前述のモデル混合液を先と同様にしてＡｒガスと共に同一流量、同一流量比で流し、改質反応を行った。反応ガスの分析は、前記ＧＣ−ＴＣＤオンラインで３０分毎に行った。
【００３７】
（２）実験結果
Ｎｉ／Ａｌ2Ｏ3系改質触媒ｃでの改質ガス生成速度を確認した。その結果を図１８に示した。
図１８から明らかなように、極めて高い改質率でＣＯとＨ2が得られた。
改質温度が３００℃で行われた図７では、酢酸はほとんど改質されなかったが、図１８の３２０℃改質温度のデータを対比すると明らかなように、メタノールが主として改質されていると思われる。また、改質温度が３５０℃で行われた図１０では、酢酸は安定して改質され、一酸化炭素が約５．５ｍｏｌ／ｈ．ｋｇ‐ｃａｔで安定していたが、図１８の３５０℃改質温度領域のデータと対比すると、一酸化炭素は約１４．５ｍｏｌ／ｈ．ｋｇ‐ｃａｔで改質され、水素も約２１．５ｍｏｌ／ｈ．ｋｇ‐ｃａｔで安定して改質されていた。改質率は一酸化炭素で、２．６倍、水素で２．７倍と増加していた。また、一酸化炭素と水素の生成速度比は、水素と一酸化炭素の比が３：２であることから、酢酸とメタノールの相乗効果で、酢酸とメタノールの改質反応が進行したものと推定される。また、酢酸とメタノールの混合により、酢酸の重合が抑制されたため、改質反応が著しく安定しているものと推測された。
また、水素の生成が一酸化炭素に比べてあまり多くないことから、炭素の析出が少ないことも推測される。
（３）考察
（表１）から明らかなように、酢酸とメタノールは木酢液の８０％近くを構成する。本発明によれば、木酢液から極めて高得率で合成ガスを得ることができることがわかった。
【産業上の利用可能性】
【００３８】
本発明の木酢液の低温改質方法は、酢酸をＮｉの含有量が０．１〜１５質量％で、かつ、Ｎｉ金属粒子をアルミナ等の金属酸化物の表面に微細粒子で高分散させた改質触媒を用いることにより低温（３８０℃以下）で、高純度（メタン：２％以下）の合成ガスへ高い転化率で改質することができる。
【図２】
2010285339.tif 000005
【図３】
2010285339.tif 000006
【図４】
2010285339.tif 000007
【図１】
2010285339.tif 000008
【図５】
2010285339.tif 000009
【図６】
2010285339.tif 000010
【図７】
2010285339.tif 000011
【図８】
2010285339.tif 000012
【図９】
2010285339.tif 000013
【図１０】
2010285339.tif 000014
【図１１】
2010285339.tif 000015
【図１２】
2010285339.tif 000016
【図１３】
2010285339.tif 000017
【図１４】
2010285339.tif 000018
【図１５】
2010285339.tif 000019
【図１６】
2010285339.tif 000020
【図１７】
2010285339.tif 000021
【図１８】
2010285339.tif 000022